(57)【要約】      （修正有）【課題】  積層された３層以上の各記録層が約１０ＧＢ（ギガバイト）以上の記録容量を有する大容量多層光記録媒体の提供。【解決手段】  ３層以上の有機反射層（記録層）を有する多層光記録媒体（ＲＯＭ）において、凹凸のプリピットパターンを有する基板２上に有機材料を主成分とする有機反射層３が形成され、その上に中間層１０及び有機反射層７からなる複合層２０が２層以上積層されており、各有機反射層は、１０ＧＢ以上の記録容量を有し、再生可能なレーザ光波長が異なり、かつ、再生用レーザ光波長に対して４％以上の反射率を有することを特徴とする多層光記録媒体。【選択図】        図１
2005063518.tif 000002
【特許請求の範囲】
【請求項１】
３層以上の有機反射層（記録層）を有する多層光記録媒体において、凹凸のプリピットパターンを有する基板上に有機材料を主成分とする有機反射層が形成され、その上に中間層及び有機反射層からなる複合層が２層以上積層されており、各有機反射層は、１０ＧＢ（ギガバイト）以上の記録容量を有し、再生可能なレーザ光波長が異なり、かつ、再生用レーザ光波長に対して４％以上の反射率を有することを特徴とする多層光記録媒体。
【請求項２】
再生用レーザ波長が二波長以上の異なるレーザ波長であることを特徴とする請求項１記載の多層光記録媒体。
【請求項３】
各層の再生可能なレーザ光波長が、λ＝３３５〜５０８ｎｍであることを特徴とする請求項２記載の多層光記録媒体。
【請求項４】
再生可能なレーザ光波長が、λ＝３６５±３０ｎｍ、λ＝３９０±２０ｎｍ、λ＝４０５±２０ｎｍ、λ＝４１５±２０ｎｍ、λ＝４４５±２０ｎｍ、λ＝４８８±２０ｎｍであることを特徴とする請求項３記載の多層光記録媒体。
【請求項５】
媒体が再生専用であることを特徴とする請求項１〜４の何れかに記載の多層光記録媒体。
【請求項６】
複合層を形成する有機反射層のうちの少なくとも１層が、２層の有機層の間に干渉層を挟んだ３層構成であることを特徴とする請求項１〜５の何れかに記載の多層光記録媒体。
【請求項７】
中間層が紫外線硬化樹脂層と粘着シート層で構成されていることを特徴とする請求項１〜６の何れかに記載の多層光記録媒体。
【請求項８】
紫外線硬化性樹脂層が、スタンパの転写により作製されたものであることを特徴とする請求項７記載の多層光記録媒体。
【請求項９】
複合層が積層された上に更に反射層が積層されていることを特徴とする請求項１〜８の何れかに記載の多層光記録媒体。
【請求項１０】
最上層としてカバー層が形成されており、該カバー層形成面側からレーザ光を照射することにより再生が行われることを特徴とする請求項１〜９の何れかに記載の多層光記録媒体。
【請求項１１】
基板の片面に積層された請求項１〜１０の何れかに記載の多層構造と同じ多層構造を、該基板の反対面にも有することを特徴とする両面型の多層光記録媒体。
【発明の詳細な説明】
【技術分野】
【０００１】
本発明は、レーザ光により情報の再生が可能な３層以上の有機反射層（記録層）を有する大容量の多層光記録媒体に関するものである。
【背景技術】
【０００２】
情報通信システムの進展に伴い、情報記録媒体は、益々、大容量化しつつあって、その一つとして、複数層の情報記録面を備え、レーザ光を用いて情報を記録、再生する情報記録媒体、例えばＤＶＤ−ＲＯＭと通称される２層光デイスクが、最近、市場に提供されている。従来の２層光デイスク（ＤＶＤ−ＲＯＭ）は、信号ピットが形成された２枚の樹脂基材の信号面側に反射層を形成し、信号面を対向させて接着した構造を有し、一方の反射層には半透明膜を使用している。２層光デイスクでは、第１情報記録面を有する半透明膜と、第２情報記録面を有する反射層との２層の情報記録面構造になっている。半透明膜には、Ａｕ（金）、Ａｌ（アルミニウム）等の金属薄膜や、特許文献５４に示されているシリコンカーバイド或いはシリコン系の酸化物を使用している。
その他、基板上に多層の記録層を有する媒体に係る公知文献としては、下記の特許文献１〜５３が挙げられる。
上記公知文献に記載された発明では、多層の各記録層からの情報を複数の異なる波長で再生する場合、その波長は４０５ｎｍ、６５０ｎｍ、７８０ｎｍであり、それぞれの波長における記録容量は、ディスク直径を１２ｃｍとして、おおよそ、２０ＧＢ、５ＧＢ、０．５ＧＢ（ギガバイト）である。従って、特に波長７８０ｎｍを用いると記録容量が低下してしまうという問題がある。
【０００３】
また、特許文献２〜５４には、基板上に多層の記録膜を有する発明が開示されている。例えば、特許文献１６には、汎用の再生装置によっても再生可能な情報記録層を有し、しかも専用の再生装置を用いることにより新たな情報記憶層からの情報を読み出すことが可能な多層光ディスクが記載されている。具体的には、複数の情報記憶層を有し、そのうちの１層は第１の再生光波長である波長７７０〜８３０ｎｍでの反射率を７０％以上とし、他の情報記憶層は、第１の再生光波長とは異なる第２の再生光波長の再生光により再生可能とし、他の情報記憶層は、第２の再生光波長での反射率が２０％であり、第２の再生光波長は６１５〜６５５ｎｍであるする多層光ディスクが記載されている。
また、特許文献４６には、複数の再生レーザ波長に対して、媒体構成を変えることなく多層の情報記録面の再生を可能にすると共に、ドライブの将来の短波長化に対して再生互換性を確保できる情報記録媒体が開示されている。具体的には、情報記録面を有する透明基板と、この透明基板の情報記録面上に交互に重ね合わせて積層した半透明膜及び情報記録面を有する透明スペース層と、最終の情報記録面上に設けられた反射膜とを有する光学式情報記録媒体が記載されており、上記半透明膜は、低屈折率層と高屈折率層とを交互に積層してなる多層膜である。
また、特許文献５４には、基板上に基板信号層が形成され、この基板信号層上に中間層と信号層とからなる複合層が更に一層以上形成された多層構造からなる光ディスクが記載されており、上記中間層は紫外線硬化樹脂層と粘着シート層とから構成されている。
しかしながら、これらの文献には波長λ＝４００ｎｍ近傍のレーザに反射を有する層の積層に関する記載はなく、更に、それらの層を多層化し、媒体の記憶容量を１００ＧＢ以上にする点については記載も示唆もされていない記載がない。
【０００４】
【特許文献１】特許第２５１０１７１号公報
【特許文献２】特開平０５−００２７６８号公報
【特許文献３】特開平０５−１０１３９８号公報
【特許文献４】特開平０６−２８２８６８号公報
【特許文献５】特開平０７−３２０３００号公報
【特許文献６】特許第２７３７６６４号公報
【特許文献７】特開平０８−１２４２１０号公報
【特許文献８】特開平０８−１８５６４０号公報
【特許文献９】特開平０８−２３５６４４号公報
【特許文献１０】特開平０８−２３５６４９号公報
【特許文献１１】特開平０８−２６３８７４号公報
【特許文献１２】特開平０８−２９７８６１号公報
【特許文献１３】特開平０８−３１５３７０号公報
【特許文献１４】特開平０８−３１５４１４号公報
【特許文献１５】特開平０８−３３９５７４号公報
【特許文献１６】特開平０９−０２２５４２号公報
【特許文献１７】特表２００２−５１５１５７号公報
【特許文献１８】特開平０９−０６３１１２号公報
【特許文献１９】特開平０９−０６３１２３号公報
【特許文献２０】特開平０９−０６３１２２号公報
【特許文献２１】特開平０９−０７３６６３号公報
【特許文献２２】特開平０９−０９１７５２号公報
【特許文献２３】特開平０９−０９７４５２号公報
【特許文献２４】特開平０９−１０６５７３号公報
【特許文献２５】特開平０９−１１５１９２号公報
【特許文献２６】特開平０９−１３４５４５号公報
【特許文献２７】特許第２７７８９３９号公報
【特許文献２８】特開平０９−１９８７０９号公報
【特許文献２９】特開平０９−２５１６７１号公報
【特許文献３０】特開平１０−００３６９５号公報
【特許文献３１】特開平１０−００９８２９号公報
【特許文献３２】特開平１０−０４０５７４号公報
【特許文献３３】特開平１０−１７２１８２号公報
【特許文献３４】特開平１０−１８８３５２号公報
【特許文献３５】特開平１０−１８８３６７号公報
【特許文献３６】特開平１０−１８８３６９号公報
【特許文献３７】特開平１０−１８８３７０号公報
【特許文献３８】特開平１０−２２２８７０号公報
【特許文献３９】特開平１０−２５３３２４号公報
【特許文献４０】特開平１０−２６９５７５号公報
【特許文献４１】特開平１０−３０２３１４号公報
【特許文献４２】特開平１１−００３５４０号公報
【特許文献４３】特開平１１−０３９６５７号公報
【特許文献４４】特開平１１−０６６６４１号公報
【特許文献４５】特開平１１−１５４３５２号公報
【特許文献４６】特開平１１−１８５２９１号公報
【特許文献４７】特開平１１−１９５２４３号公報
【特許文献４８】特表２００１−５０５７０１号公報
【特許文献４９】特表２００１−５２３３７２号公報
【特許文献５０】特表２００１−５０７０４３号公報
【特許文献５１】特表２００２−５４１５２２号公報
【特許文献５２】特表２００２−５４３５４５号公報
【特許文献５３】国際公開００／０７２３１８号パンフレット
【特許文献５４】国際公開９６／００４６５０号パンフレット
【発明の開示】
【発明が解決しようとする課題】
【０００５】
本発明は、上記従来技術の問題点を解決し、積層された３層以上の各記録層が約２０ＧＢ以上の記録容量を有する大容量多層光記録媒体の提供を目的とする。
【課題を解決するための手段】
【０００６】
上記課題は、次の１）〜１１）の発明によって解決される。
１）  ３層以上の有機反射層（記録層）を有する多層光記録媒体（ＲＯＭ）において、凹凸のプリピットパターンを有する基板上に有機材料を主成分とする有機反射層が形成され、その上に中間層及び有機反射層からなる複合層が２層以上積層されており、各有機反射層は、１０ＧＢ（ギガバイト）以上の記録容量を有し、再生可能なレーザ光波長が異なり、かつ、再生用レーザ光波長に対して４％以上の反射率を有することを特徴とする多層光記録媒体。
２）  再生用レーザ波長が二波長以上の異なるレーザ波長であることを特徴とする１）記載の多層光記録媒体。
３）  各層の再生可能なレーザ光波長が、λ＝３３５〜５０８ｎｍであることを特徴とする２）記載の多層光記録媒体。
４）  再生可能なレーザ光波長が、λ＝３６５±３０ｎｍ、λ＝３９０±２０ｎｍ、λ＝４０５±２０ｎｍ、λ＝４１５±２０ｎｍ、λ＝４４５±２０ｎｍ、λ＝４８８±２０ｎｍであることを特徴とする３）記載の多層光記録媒体。
５）  媒体が再生専用であることを特徴とする１）〜４）の何れかに記載の多層光記録媒体。
６）  複合層を形成する有機反射層のうちの少なくとも１層が、２層の有機層の間に干渉層を挟んだ３層構成であることを特徴とする１）〜５）の何れかに記載の多層光記録媒体。
７）  中間層が紫外線硬化樹脂層と粘着シート層で構成されていることを特徴とする１）〜６）の何れかに記載の多層光記録媒体。
８）  紫外線硬化性樹脂層が、スタンパの転写により作製されたものであることを特徴とする７）記載の多層光記録媒体。
９）  複合層が積層された上に更に反射層が積層されていることを特徴とする１）〜８）の何れかに記載の多層光記録媒体。
１０）  最上層としてカバー層が形成されており、該カバー層形成面側からレーザ光を照射することにより再生が行われることを特徴とする１）〜９）の何れかに記載の多層光記録媒体。
１１）  基板の片面に積層された１）〜１０）の何れかに記載の多層構造と同じ多層構造を、該基板の反対面にも有することを特徴とする両面型の多層光記録媒体。
【０００７】
以下、上記本発明について詳しく説明する。
本発明者は、複数のレーザ光波長の最大波長と最小波長の波長範囲を１７３ｎｍ以内とすることにより各層の容量を１０ＧＢ以上とすることに成功した。
例えば、有機反射層を６層とし、各有機反射層を再生するための複数のレーザ光波長を、λ＝３６５±３０ｎｍ、λ＝３９０±２０ｎｍ、λ＝４０５±２０ｎｍ、λ＝４１５±２０ｎｍ、λ＝４４５±２０ｎｍ、λ＝４８８±２０ｎｍとすることにより１２０ＧＢ（２０ＧＢ×６）程度が達成できる。
本発明の光記録媒体を上記の波長で再生するには、反射光を利用して信号の強弱により信号を検出するため、各有機反射層がそれぞれの波長に反射を有する必要がある。つまり、各有機反射層の材料が、λ＝３６５±３０ｎｍの範囲、λ＝３９０±２０ｎｍの範囲、λ＝４０５±２０ｎｍの範囲、λ＝４１５±２０ｎｍの範囲、λ＝４４５±２０ｎｍの範囲、λ＝４８８±２０ｎｍの範囲で４％以上の反射率を有する必要がある。
【０００８】
本発明の光記録媒体の構成の一例を、図１、図２に基づいて説明する。図１は本発明の光記録媒体（光ディスク１）の基本的層構成の一例を示す要部拡大断面図であり、図２は該光ディスク１の透明基板の構成の一例を示す斜視図である。
これらの図から明らかなように、この光ディスク１は、片面に微細な凹凸状のプリフォーマットパターンを有する透明基板２、第一の有機反射層（基板信号層）３、粘着シート層５、紫外線硬化樹脂層６、第二の有機反射層７、カバー層８が積層された構成を有し、粘着シート層５と紫外線硬化樹脂層６とで中間層１０が形成され、中間層１０と有機反射層７とで複合層２０が形成され、第一の有機反射層３と複合層２０とで多層構造４が形成される。
【０００９】
透明基板２としては、例えばポリカーボネート、ポリメチルメタクリレート、ポリメチルペンテン、エポキシ樹脂、ポリエステル、非晶質ポリオレフィンなどの透明樹脂材料（好ましくはガラス転移温度Ｔｇが１００〜２００℃）を所望の形状に成形し、その片面にアドレス情報等の所望のプリフォーマットパターンを転写したものや、所望の形状に形成されたガラス等の透明セラミックス板の片面にアドレス情報等の所望のプリフォーマットパターンが転写された透明樹脂層を密着したものなど、公知に属する任意の透明基板を用いることができる。
ディスク状光記録媒体（以下、光ディスクという）を構成する透明基板２は、図２に示すように、中心部にセンタ孔１ａを有する円盤状に形成される。なお、透明基板２の作製は、公知の方法で行うことができる。
【００１０】
プリフォーマットパターンは、少なくとも再生用レーザビームを記録トラックに追従させるためのビーム案内部を含んで構成される。そのための形態としては、凹又は凸形状のエンボスピット方式、或いは、情報に応じてグルーブ部やランド部の幅を変調するウォーブル方式が可能である。ウォーブル方式としては、グルーブ部の内周側又は外周側の一方又は両方の側面を蛇行させる方式を採用することができる。
図１、図２の例では、ビーム案内部が、センタ孔１ａと同心の渦巻状又は同心円状に形成された案内溝２ａをもって構成されており、当該案内溝２ａに沿って、アドレスピットやクロックピット等のプリピット２ｂが形成されている。
プリピット２ｂが案内溝２ａ上に重ねて形成される場合には、両者を光学的に識別できるようにするため、図１に示すように、案内溝２ａとプリピット２ｂとをそれぞれ異なる深さに形成する。プリピット２ｂが相隣接する案内溝２ａの間に形成される場合には、両者を同じ深さに形成することもできる。
【００１１】
有機反射層３、７は、再生用レーザ光波長における反射率が４％以上となるように材料や膜厚を選択する。反射率が４％より低いとトラッキング等に不具合が発生し良好な記録ができ難くなる。なお、有機材料を主成分とするとは、上記反射率の条件を満足し、再生が可能となるような量を含有することを意味するが、通常は有機材料のみで構成する。
有機反射層３、７の材料の例としては、ポリメチン系色素、アントラキノン系色素、ダイオキシディン系色素、トリフェノジチアジン系色素、フェナントレン系色素、シアニン系色素、ジカルボシアニン系色素、フタロシアニン系色素、ナフタロシアニン系色素、メロシアニン系色素、ピリリウム系色素、ポルフィリン系色素、キサンテン系色素、トリフェニルメタン系色素、アズレン系色素、含金属アゾ染料、アゾ染料、アゾ系色素、スクアリリウム系色素、ポリエン系色素、ベーススチリル系色素、ホルマザンキレート系色素、クロコニウム系色素、インジゴイド系色素、メチン系色素、スルファイド系色素、メタンジチオールレート系色素等を挙げることができ、中でも、シアニン誘導体、ジカルボシアニン誘導体、フタロシアニン誘導体、ナフタロシアニン誘導体、アゾ染料誘導体が特に好適に用いられる。また、アミニウム系色素などの各種クエンチャを添加した色素材料を用いることもできる。
【００１２】
また、上記色素材料群より選択される１種又は２種以上の色素材料を樹脂中に分散して用いることもできる。
色素材料を分散可能な樹脂としては、アクリル樹脂、特にアクリレート系樹脂、ビニル樹脂、特にビニールアルコール系樹脂、ビニールアセテート系樹脂、フェノール樹脂、フッ素樹脂、シリコーン樹脂、ポリアミド樹脂、ポリエステル樹脂、ポリエーテル樹脂、ポリスチレン樹脂、ポリウレタン樹脂、セルロース樹脂、脂肪酸系樹脂などを挙げることができる。樹脂の配合量は全体の５０重量％以下とすることが好ましい。
なお、本発明に好適な色素材料としては、用いる波長に対して４％以上の反射率を有する必要があるが、それらの材料の例としては色素ハンドブック（講談社、１９８６年３月２０日発行、第１刷、編者：大河原信、他）第５４７〜５５０頁記載の波長３８１〜４３５ｎｍの範囲に吸収を示す材料の誘導体が挙げられる。
【００１３】
また、一般に色素は、数十ｎｍの波長範囲にブロードな反射を示す。よって、例えば４１５ｎｍと４０５ｎｍのように接近した波長を用いる場合は、同様の反射特性を有する色素層を１μｍ以下の範囲でほぼ平行に成膜し、多重干渉を利用して、４１５ｎｍ又は４０５ｎｍのみに反射を持たせ、再生に用いる波長以外の波長での反射率を低下する方法をとることができる。
有機反射層の膜厚は４０ｎｍである。
更に、複合層を形成する有機反射層の反射率や吸光度を調整するために、該有機反射層を、２層の有機層の間に干渉層を挟んだ３層構成としてもよい。
このような干渉層の材料としては、ポリビニルアルコール（ＰＶＡ）、ポリエチレンオキシド、ポリアクリル酸、ポリスチレンスルホン酸ナトリウム、ポリビニルピロリドン、ポリメタクリル酸、ポリプロピレングリコール、メチルセルロース、ポリビニルナイトレート、ニトロセルロースなどの親水性樹脂が挙げられる。その場合には、上記親水性樹脂の水溶液をスピンコートして形成する。
粘着シート層５には、感圧性粘着シートを用いると貼り合わせに便利である。例えば、厚さ５０μｍの感圧性粘着シート（日東電工社製、商品名ＤＡ−８３１０）を用い、これを有機反射層上に貼り付けた後、支持体を剥離すれば、容易に粘着シート層５を形成できる。
紫外線硬化樹脂層６に設ける凹凸形状又は案内溝は、紫外線硬化樹脂をスタンパに塗布し、紫外線を照射して硬化させることによって形成できる。
【００１４】
中間層１０を構成する粘着シート層５及び紫外線硬化樹脂層６は、それぞれの膜厚が１０ｎｍ及び０．１μｍ以上であればよく、その膜厚の比率は問わない。但し、一般に紫外線硬化樹脂層６は、粘着シート層５に比べて硬度が高いため応力が発生し易く、光ディスクの反りを生じさせ易い。また、紫外域から青色域のレーザ光を用いた際の透過率も低いことから、中間層１０は、できるだけ薄くすることが望ましい。
なお、感圧性粘着シートに気泡がある場合には、加圧脱泡処理（例えば、１０気圧の圧縮空気中に５秒以上放置する）を行う。
紫外線硬化樹脂層６に信号記録面を形成するには２Ｐ（Ｐｈｏｔｏ  Ｐｏｌｙｍｅｒｚａｔｉｏｎ）法やダイレクトエンボス法などを用いる。
更に、上記の紫外線硬化樹脂層６上に第二の有機反射層７をスピンコート法により形成する。
上記中間層形成工程と有機反射層形成工程を繰り返すことにより、例えば図３（複合層が３層の場合）に示すような多層構造を形成することができる。
【００１５】
最後にカバー層８を設ける。カバー層は、ポリカーボネートシートや紫外線硬化型樹脂により形成する方法、又は厚さ７０μｍのシートを厚さ３０μｍの接着剤で固定する方法が一般的である。合計の厚みは０．１ｍｍ程度が好ましい。
有機反射層が２層の場合を例にとると、上記第二の有機反射層７の上に、紫外線硬化樹脂を塗布した後、ポリカーボネート板を設置し、例えば、５０００ｒｐｍで３０秒間回転させることによって、ポリカーボネート板上に紫外線硬化樹脂を薄く均一に延ばし、次いで紫外線を照射して硬化させ、その後圧着シートを用いて圧着し、光ディスクを得る。
更に、カバー層８を設ける前に反射層を積層し、次いで上記の方法によりカバー層８を積層してもよい。この場合は基板側より光を入射する。しかし、透過光により情報の記録再生を行う場合は反射層３０を省くこともできる。
図３には、複合層２０を３層設けた上に反射層３０を積層した例を示したが、最上層は、カバー層に代えて後述する保護層が設けられている。
【００１６】
反射層３０に用いる材料には特に限定はないが、アルミニウム、銀、銅などの金属又はこれらを主成分とする合金を使用することができる。特に、銀又は銀を主成分とする合金を用いることが好適である。ここで、銀を主成分とするとは、銀の含有率が８０〜１００原子％、好ましくは９０〜１００原子％であることを意味する。また、安価であり且つコンパクトディスクにおいて使用された実績があることから、アルミニウムを使用することもできる。
このような反射層３０は、スパッタリングや真空蒸着などの真空成膜方法によって形成することができる。この場合、真空槽内の真空度を変えて（例えば、１０〜５ｔｏｒｒ程度）スパッタリングを行い、密度又は結晶化の状態の違う膜を形成して反射層の反射率を高くする技術を適用することもできる。
【００１７】
また、反射層３０上にカバー層８を設ける代りに保護層３１を設けることもできる（図３参照）。保護層３１は、例えばＳｉＯ、ＳｉＮ、ＡｌＮ等の無機材料や、光硬化性樹脂などの有機材料を用いて形成することができる。
無機材料からなる保護層は、真空成膜法によって形成することができ、有機材料からなる保護層は、反射層３０上に光硬化性樹脂膜（例えば、大日本インキ化学工業社製のＳＤ１７００、ＳＤ３１８、ＳＤ３０１）をスピンコートした後、樹脂硬化光を照射することによって形成できる。
また、高密度化を図るために、高ＮＡのレンズを用いる場合、保護層を光透過性とする必要がある。
高ＮＡ化した場合には、再生用レーザ光が透過する部分の厚さを薄くする必要がある。これは、高ＮＡ化に伴い、光学ピックアップの光軸に対してディスク面が垂直からズレる角度（いわゆるチルト角、光源の波長の逆数と対物レンズの開口数の積の２乗に比例する）により発生する収差の許容量が小さくなるためであり、このチルト角が基板の厚さによる収差の影響を受け易いためである。
従って、基板の厚さを薄くしてチルト角に対する収差の影響をなるべく小さくするようにする必要がある。
【００１８】
本発明の基本的層構成に係る製造工程の一例を、図４を参照しつつ説明する。
まず、スパイラル形状又は同心円形状から成る凹凸形状が形成されているディスク基板２上に、有機材料（色素）を主成分とする層を成膜することにより第一の有機反射層３を形成し（工程Ａ）、その上に感圧性粘着シートを貼り合わせた後、その支持体を剥離して粘着シート層５を形成する（工程Ｂ）。
一方、紫外線硬化樹脂をスタンパ９に塗布し、紫外線を照射して硬化させることによって紫外線硬化樹脂層６を形成する（工程Ｃ）。
続いて、上記ディスク基板２の粘着シート層５の側に紫外線硬化樹脂層６を貼り合わせ、粘着シート層５と紫外線硬化樹脂層６からなる中間層１０を形成する（工程Ｄ）。
次に、中間層１０の上に、有機材料（色素）を成膜することによって、第二の有機反射層７を形成する（工程Ｅ）。
最後に、第二の有機反射層７の上にカバー基板８を設けて光ディスク１が完成する（工程Ｆ）。
【００１９】
図５は、図４の工程の前後を更に詳しく説明したものである。各工程は公知であるが、簡単に説明すると以下の通りである。
Ｓ１：ガラス円盤を研磨、洗浄する。
Ｓ２：シランコートを行う。
Ｓ３：ガラス円盤上にフォトレジストをスピンコートし、所定の膜厚を有す
るレジスト層を形成する。
Ｓ４：溶剤をとばすためプリベークを行う。
Ｓ５：集光レンズを介してレジスト層にレーザーを照射する（カッティン
グ）。
Ｓ６：この露光済みガラス円盤を現像処理する。
Ｓ７：レジストをＴｇ以上に加熱し溝形状を整形する（第一ベーク）。
Ｓ８：パターンの固化のためベークを行う（第二ベーク）。
Ｓ９：蒸着、メッキを行う。
Ｓ１０：ガラス円盤の凹凸面に金属膜を形成し、該金属膜を剥離することによ
りスタンパを作成する。
Ｓ１１：スタンパを用いて射出成形を行い、所定の膜厚を有するレプリカを形
成する。
Ｓ１２：透明基板の片側にスピンコート法によりハードコート層を形成する。
Ｓ１３：透明基板のハードコート層と反対の面にスピンコート法により第一の          有機反射層を形成する。
Ｓ１４：第一の有機反射層の上に第一の中間層を形成する。
Ｓ１５：第一の中間層の上に第二の有機反射層を形成する。
Ｓ１６：第二の有機反射層の上に反射層を形成する。
Ｓ１７：必要に応じて保護層などの他の層を積層し、ディスク単板とする。
（単板のままで使用する場合）
Ｓ１８：必要に応じて保護層などの他の層を積層して得られる単板ディスクを
２枚貼り合わせて両面ディスクとする。
Ｓ１９：ディスクをカートリッジに収納する。
Ｓ２０：特性の評価を行う。
なお、上記フローチャートにおいて、Ｓ１４とＳ１５の工程を繰り返すことにより有機反射層を増やすことができる。また、Ｓ１２のハードコート層形成工程は、必要に応じて行えばよい。また、Ｓ７とＳ８の工程は同時に行うこともできる。また、Ｓ７工程の溝形状の整形は、加熱温度９０〜１８０℃、時間５〜９０分の範囲から任意に選択できる。
【発明の効果】
【００２０】
本発明によれば、積層された３層以上の各記録層が約１０ＧＢ以上の記録容量を有する大容量多層光記録媒体を提供できる。
【実施例】
【００２１】
以下、実施例により本発明を更に具体的に説明するが、本発明はこれらの実施例により限定されるものではない。
【００２２】
実施例１〜２７
射出成形により、表面に下記のようなトラックピッチ、グルーブ幅、グルーブの深さのスパイラル状のプレグルーブが形成された、図１及び図２に示すような形状のポリカーボネート基板（直径１２０ｍｍ、厚さ１．０ｍｍ）の上に、波長λ＝４８８±２０ｎｍのレーザ光に対応する下記〔化１〕で示される色素からなる第一の有機反射層をスピンコート法で成膜した。この色素は波長λ＝４８８±２０ｎｍにおいて反射率４％以上を示す材料である。その結果、膜厚５〜１００ｎｍの範囲で反射率４％以上が得られた。
塗布に用いた溶媒はＴＨＦ（テトラヒドロフラン）、エチルシクロヘキサン、ＩＰＡ（イソプロピルアルコール）、１−メトキシ−２−プロパノールからなる混合比１７：３９：１５：２９（重量％）の混合溶媒である。
色素〔化１〕の成膜後の反射極大の位置はλ＝５０６ｎｍであった。
また、レーザ光波長は温度などの環境条件及び製造上のばらつきにより、λ＝４８８±２０ｎｍという幅を持つので、これらの波長範囲での反射率を４％以上とする必要がある。４％より小さいとトラッキング等に問題が起きる。
【００２３】
トラックピッチ    グルーブ幅        グルーブの深さ
・実施例  １    ０．２０μｍ      ０．１０μｍ      ０．０４μｍ
・実施例  ２    ０．２３μｍ      ０．１１μｍ      ０．０４μｍ
・実施例  ３    ０．２７μｍ      ０．１３μｍ      ０．０４μｍ
・実施例  ４    ０．３０μｍ      ０．１５μｍ      ０．０４μｍ
・実施例  ５    ０．３２μｍ      ０．１６μｍ      ０．０４μｍ
・実施例  ６    ０．３７μｍ      ０．１８μｍ      ０．０４μｍ
・実施例  ７    ０．４０μｍ      ０．２０μｍ      ０．０４μｍ
・実施例  ８    ０．４３μｍ      ０．２１μｍ      ０．０４μｍ
・実施例  ９    ０．４７μｍ      ０．２３μｍ      ０．０４μｍ
・実施例１０    ０．２０μｍ      ０．１０μｍ      ０．０６μｍ
・実施例１１    ０．２３μｍ      ０．１１μｍ      ０．０６μｍ
・実施例１２    ０．２７μｍ      ０．１３μｍ      ０．０６μｍ
・実施例１３    ０．３０μｍ      ０．１５μｍ      ０．０６μｍ
・実施例１４    ０．３２μｍ      ０．１６μｍ      ０．０６μｍ
・実施例１５    ０．３７μｍ      ０．１８μｍ      ０．０６μｍ
・実施例１６    ０．４０μｍ      ０．２０μｍ      ０．０６μｍ
・実施例１７    ０．４３μｍ      ０．２１μｍ      ０．０６μｍ
・実施例１８    ０．４７μｍ      ０．２３μｍ      ０．０６μｍ
・実施例１９    ０．２０μｍ      ０．１０μｍ      ０．０８μｍ
・実施例２０    ０．２３μｍ      ０．１１μｍ      ０．０８μｍ
・実施例２１    ０．２７μｍ      ０．１３μｍ      ０．０８μｍ
・実施例２２    ０．３０μｍ      ０．１５μｍ      ０．０８μｍ
・実施例２３    ０．３２μｍ      ０．１６μｍ      ０．０８μｍ
・実施例２４    ０．３７μｍ      ０．１８μｍ      ０．０８μｍ
・実施例２５    ０．４０μｍ      ０．２０μｍ      ０．０８μｍ
・実施例２６    ０．４３μｍ      ０．２１μｍ      ０．０８μｍ
・実施例２７    ０．４７μｍ      ０．２３μｍ      ０．０８μｍ
【００２４】
【化１】
2005063518.tif 000003
（式中、中心金属Ｍは下記〔化２〕、４個のＲは〔化３〕に示すものである。）
【化２】
2005063518.tif 000004
【化３】
2005063518.tif 000005
【００２５】
以上のようにして形成した第一の有機反射層の上に、厚さ１５μｍの感圧性粘着シート（日東電工社製：ＤＡ−８３１０）を貼り合わせたのち支持体を剥がして粘着シート層を形成した。
一方、紫外線硬化樹脂をスタンパに塗布し、紫外線を照射して硬化させることによって紫外線硬化樹脂層を形成した。
続いて、上記ポリカーボネート基板の粘着シート層の側に紫外線硬化樹脂層を貼り合わせ、粘着シート層と紫外線硬化樹脂層からなる第一の中間層を形成した。第一の中間層の厚さは１５μｍで、膜厚ムラは±２．２５μｍ以下であった。
次に、第一の中間層の上に、波長λ＝４１５±２０ｎｍのレーザ光に対応する下記〔化４〕で示される色素からなる第二の有機反射層をスピンコート法で成膜した。この色素は波長λ＝４１５±２０ｎｍにおいて反射率４％以上を示す材料である。その結果、膜厚５〜１５０ｎｍの範囲で反射率４％以上が得られた。塗布に用いた溶媒は〔化１〕の場合と同様である。
色素〔化４〕の成膜後の反射極大の位置はλ＝４１５ｎｍであった。
また、レーザ光波長は温度などの環境条件及び製造上のばらつきにより、λ＝４１５±２０ｎｍという幅を持つので、これらの波長範囲での反射率を４％以上とする必要がある。４％より小さいと反射率が減少し、良好にトラッキングできない。
【化４】
2005063518.tif 000006
（式中、中心金属ＭはＣｕ、４個のＲはＣ６Ｈ５−（ＣＦ３）２Ｃ−Ｏ−である。）
【００２６】
以上のようにして形成した第二の有機反射層の上に、前記と同様にして、粘着シート層と紫外線硬化樹脂層からなる第二の中間層を形成した。第二の中間層の厚さは１５μｍで、膜厚ムラは±２．２５μｍ以下であった。
次に、第二の中間層の上に、波長λ＝４０５±２０ｎｍのレーザ光に対応する下記〔化５〕で示される色素からなる第三の有機反射層をスピンコート法で成膜した。この色素は波長λ＝４０５±２０ｎｍにおいて反射率４％以上を示す材料である。その結果、膜厚５〜１５０ｎｍの範囲で反射率４％以上が得られた。塗布に用いた溶媒は〔化１〕の場合と同様である。
色素〔化５〕の成膜後の反射極大の位置はλ＝４０５ｎｍであった。
また、レーザ光波長は温度などの環境条件及び製造上のばらつきにより、λ＝４０５±２０ｎｍという幅を持つので、これらの波長範囲での反射率を４％以上とする必要がある。４％より小さいと反射率が減少し、良好にトラッキングできない。
【化５】
2005063518.tif 000007
（式中、中心金属ＭはＰｄ、４個のＲはＣ６Ｈ５−（ＣＦ３）２Ｃ−Ｏ−である。）
【００２７】
以上のようにして形成した第三の有機反射層の上に、前記と同様にして、粘着シート層と紫外線硬化樹脂層からなる第三の中間層を形成した。第三の中間層の厚さは１５μｍで、膜厚ムラは±２．２５μｍ以下であった。
次に、第三の中間層の上に、波長λ＝３９０±２０ｎｍのレーザ光に対応する下記〔化６〕で示される色素からなる第四の有機反射層をスピンコート法で成膜した。この色素は波長λ＝３９０±２０ｎｍにおいて反射率４％以上を示す材料である。その結果、膜厚５〜１４０ｎｍの範囲で反射率４％以上が得られた。塗布に用いた溶媒は〔化１〕の場合と同様である。
また、レーザ光波長は温度などの環境条件及び製造上のばらつきにより、λ＝３９０±２０ｎｍという幅を持つので、これらの波長範囲での反射率を４％以上とする必要がある。４％より小さいと反射率が減少し、良好にトラッキングできない。
【化６】
2005063518.tif 000008
（式中、中心金属ＭはＰｄ、４個のＲはＣ６Ｈ５−（ＣＦ３）２Ｃ−Ｏ−である。）
【００２８】
以上のようにして形成した第四の有機反射層の上に、前記と同様にして、粘着シート層と紫外線硬化樹脂層からなる第四の中間層を形成した。第四の中間層の厚さは２７μｍで、膜厚ムラは±２μｍ以下であった。
次に、第四の中間層の上に、波長λ＝３６９±３０ｎｍのレーザ光に対応する下記〔化７〕で示される色素からなる第五の有機反射層をスピンコート法で成膜した。この色素は波長λ＝３６９±３０ｎｍにおいて反射率４％以上を示す材料である。その結果、膜厚５〜１４０ｎｍの範囲で反射率４％以上が得られた。塗布に用いた溶媒は〔化１〕の場合と同様である。
また、レーザ光波長は温度などの環境条件及び製造上のばらつきにより、λ＝３６９±３０ｎｍという幅を持つので、これらの波長範囲での反射率を４％以上とする必要がある。４％より小さいと反射率が減少し、良好にトラッキングできない。
【化７】
2005063518.tif 000009
（式中、中心金属ＭはＣｏ、４個のＲはＣ６Ｈ５−（ＣＦ３）２Ｃ−Ｏ−である。）
次に、第五の有機反射層上に、粘着剤を付けたビニロンフィルム（実施例２８）、ナイロンフィルム（実施例２９）、セロハンフィルム（実施例３０）、ポリプロピレンフィルム（実施例３１）、スチレンフィルム（実施例３２）、ポリエステルフィルム（実施例３３）を接着し、実施例２８〜３３の光記録媒体を得た。
【００２９】
上記実施例１〜３３の光記録媒体に対し、光ディスク評価装置（リコー製試作機）を用いて再生を行った。なお、波長３６５ｎｍのレーザ光による再生にはＹＡＧレーザ（Ｃｏｎｔｉｎｕｕｍ  ＮＹ６０−１０）の第三高調波を使用し、波長３９０ｎｍ、波長４１５ｎｍのレーザ光による再生には、それぞれ半導体レーザ波長７８０ｎｍ、８３０ｎｍの第二高調波を使用し、波長４０５ｎｍ、波長４８８ｎｍのレーザ光による再生にはそれぞれの波長の半導体レーザを使用し、五つの波長のレーザ光でそれぞれの層より再生を行ったところ、明瞭な信号が得られた。
なお、反射率は島津製作所製ＵＶ−２５００（ＰＣ）ＳＧＬＰを用いて測定した。
【００３０】
実施例３４〜３５
中間層の形成方法を図６に示す連続形成工程により行った点以外は実施例１と同様にして光記録媒体を作成し、再生を行ったところ、実施例１と同様に明瞭な信号が得られた。
即ち、エンボス法に準じて、ロール４０１から繰り出される透明フィルム４０２に対して、スタンパ４０３による凹凸パターンの転写及び成膜により連続的に信号記録面４０２ａを形成した。
次いで、離型紙４０５上に形成された接着フィルム（実施例７では感圧性粘着シート、実施例８ではドライフォトポリマーシート）４０６をロール４０７から繰り出し、この透明フィルム４０２に貼り合わせ、中間層を形成した。なお、感圧性粘着シートは日東電工社製、商品名ＤＡ−８３１０を使用した。また、ドライフォトポリマーシートはディポン社製、商品名ＳＵＲＰＨＥＸを使用した。
上記離型紙４０５を巻き取りロール４０８で巻き取りながら接着フィルム４０６から剥離し、露出した接着フィルム４０６上に信号記録面４０９ａが形成された基板４０９をローラ４１０を用いて貼り合わせた。
これを円盤状に打ち抜くことにより信号記録面を積層した。この信号記録面上に実施例１と同じ色素材料をスピンコートして第２の有機反射層を形成した。
なお、第一の有機反射層は基板４０９上にスピンコート法により形成される。
【００３１】
実施例３６
図１及び図２に示すスパイラル状のプレピット（トラックピッチ：０．４０μｍ、ピット幅：０．２０μｍ、ピットの深さ：０．０６μｍ）を有するポリカーボネート基板上に、実施例１と同様にして波長λ＝４８８ｎｍのレーザ光に対応する第一の有機反射層を形成し、続いて第一の中間層を形成した。
次に、波長λ＝４１５ｎｍのレーザ光に対応する第二の有機反射層及び第二の中間層、並びに波長＝３９０ｎｍに対応する第三の有機反射層及び第三の中間層を、第二、第三の有機反射層材料として下記〔化８〕で示される色素を用いた点及び第三の有機反射層を後述するような３層構成とした点以外は実施例１と同様にして作成した。
【化８】
2005063518.tif 000010
（式中、中心金属ＭはＶＯ、４個のＲはＣ６Ｈ５−（ＣＦ３）２Ｃ−Ｏ−である。）
図７に、色素〔化８〕からなる膜厚５５ｎｍの色素反射層の反射特性を示したが、図７の太線から分るように、波長λ＝４１５ｎｍにおいて反射率１３％であった。しかし、波長３９０〜４１５ｎｍの範囲でブロードな反射特性を有するため、第二の有機反射層を波長４１５ｎｍのみに対応させるには、この層に３９０ｎｍの光が到達しないようにする必要がある。そのため、第三の有機反射層には波長λ＝３９０ｎｍに吸収を有する材料を選択する必要がある。
色素〔化８〕は波長３８０〜４２０ｎｍの範囲で図８に示す吸収特性を有する。図８から分るように、波長λ＝３９０ｎｍにおける吸光度は０．１８であり、第三の有機反射層で３９０ｎｍの光は吸収される。後述するように、本実施例では第三の有機反射層を３層構成としたので、吸光度０．１８の２乗、即ち０．３程度だけ光は減衰する。一方、波長λ＝４１５ｎｍでは吸光度が０．１以下となり、殆ど光を透過する。
【００３２】
ところで、第三の有機反射層が波長λ＝４１５ｎｍの光に対して反射を有すると第二の有機反射層との間で層間干渉が発生する。そこで、第三の有機反射層からの波長λ＝４１５ｎｍの反射を低減させるために、第三の有機反射層を、２層の有機層（色素層）の間に干渉層を挟んだ３層構成とした。即ち、色素〔化８〕からなる有機層上にポリビニールアルコール（ＰＶＡ）をスピンコートし、その上に、もう一度色素〔化８〕をスピンコートした。ＰＶＡとしてはクラレ社製ポバール、鹸化度８８％、重合度２０００を用い、その２．５重量％水溶液を静止状態の媒体に塗布後、４０００ｒｐｍで回転することにより成膜した。膜厚は３層合計で１８０ｎｍとした。
その結果、図７に細線で示すように、上記３層構成の第三の有機反射層はファブリイペロー効果により波長４１５ｎｍにおける反射率が４％以下に低下する。しかし、３９０ｎｍの反射は僅かしか低下しない。これにより、第三の有機反射層は３９０ｎｍのみに対応した反射層となる。
第三の有機反射層を透過した波長λ＝４１５ｎｍのレーザ光の、第二の有機反射層からの反射率は１０％であった。
第三の有機反射層上には、実施例１の第五の有機反射層上に設けた層と同様の層を形成し本実施例の光記録媒体を得た。
上記のように作製した光ディスクに対し、第三の有機反射層上のカバー層側から読み出し光を照射し、次のような読み出し操作を行ったところ、信号の強度変化として各有機反射層の情報を検出することができた。
波長λ＝４８８ｎｍの光を用いて第一の有機反射層から情報を読み出す。
波長λ＝４１５ｎｍの光を用いて第二の有機反射層から情報を読み出す。
波長λ＝３９０ｎｍの光を用いて第三の有機反射層から情報を読み出す。
【００３３】
実施例３７〜４２
射出成形により、表面に下記のようなトラックピッチ、グルーブ幅、グルーブの深さのスパイラル状のプレグルーブが形成された、図１及び図２に示す形状のポリカーボネート基板（直径１２０ｍｍ、厚さ０．９±０．１ｍｍ）の上に、
波長λ＝４４５±３０ｎｍレーザ光に対応する下記〔化９〕で示される色素からなる第一の有機反射層をスピンコート法で成膜した。プレグルーブ内の膜厚は約３５〜４０ｎｍであり、塗布に用いた溶媒は、ＴＨＦ、エチルシクロヘキサン、ＩＰＡ、１−メトキシ−２−プロパノールからなる混合比１７：３９：１５：２９（重量％）の混合溶媒である。
トラックピッチ    グルーブ幅        グルーブの深さ
・実施例３７  ０．２６μｍ      ０．１３μｍ      ０．０４μｍ
・実施例３８  ０．２８μｍ      ０．１４μｍ      ０．０４μｍ
・実施例３９  ０．３０μｍ      ０．１５μｍ      ０．０４μｍ
・実施例４０  ０．２６μｍ      ０．１３μｍ      ０．０６μｍ
・実施例４１  ０．２８μｍ      ０．１４μｍ      ０．０６μｍ
・実施例４２  ０．３０μｍ      ０．１５μｍ      ０．０６μｍ
上記第一反射膜は膜厚５〜１００ｎｍの範囲で反射率４％以上である。
〔化９〕の成膜後のｓｏｒｅｔ帯に起因する反射極大の位置はλ＝４６５ｎｍである。また、レーザ波長は温度などの環境条件及び製造上のばらつきにより、λ＝４４５±３０ｎｍの幅を持つ。これらの範囲の中で使用する場合も同様に、用いる波長における〔化９〕の反射率を４％以上とする事が好ましい。４％より小さいとトラッキング等に問題を生じる。また、波長λ＝４４５ｎｍにおける吸光度は０．０８である。
以上のように第一の有機反射層を形成し、その上から感圧性粘着シートを貼り合わせて、粘着シート層を形成した。
【化９】
2005063518.tif 000011
〔式中、Ｍおよび４個のＲは、下記〔化１０〕に示す通りである。〕
【化１０】
2005063518.tif 000012
【００３４】
ここで、本実施例における光ディスクの多層構造の基本構造について説明する。即ち、図１に示すように、光ディスク１は、ディスク基板２の少なくとも一方の側の面に凹凸形状や案内溝等の上に第１の有機反射層３（基板信号層）が設けられ、更にその上に、複合層２０が積層された多層構造４を有するものである。
上記多層構造４の一層当りの構造は、第１の信号層３の上に感圧性粘着シート層５があり、その上に紫外線硬化樹脂層６、更にその上に第２の有機反射層７が積層された構造である。
図４に示すように、スパイラル形状又は同心円形状から成る凹凸形状が形成されているディスク基板２上に、反射膜を成膜することにより第１の有機反射層３を形成し（工程Ａ）、その上から感圧性粘着シートを貼り合わせると、粘着シート層５が形成される（工程Ｂ）。
紫外線硬化樹脂をスタンパ９に塗布し、紫外線を照射して硬化させ凹凸形状又は案内溝を転写する２Ｐ法によって紫外線硬化樹脂層６が形成される（工程Ｃ）。
その後、上記ディスク基板２の感圧性粘着シートが貼り合わされている側を、スタンパ９に圧着して貼り合わせ、剥離することによって、上記粘着シート層５及び紫外線硬化樹脂層６からなる中間層１０が形成され（工程Ｄ）、該中間層１０の上に、更に反射膜を形成することによって、第２の有機反射層７が構成される（工程Ｅ）。
感圧性粘着シートとしては、厚さ２５μｍの感圧性粘着シート（日東電工社製、商品名ＤＡ−８３１０）を用い、これを有機反射層上に貼り付けた後、支持体を剥離した。
【００３５】
次に、波長λ＝４４５±３０ｎｍレーザに対応する第二の有機反射層、波長λ＝４４５±３０ｎｍに対応する第三の有機反射層を、第一の有機反射層と同様にして積層した。
次に、波長λ＝４０５±３０ｎｍレーザに対応する下記〔化１１〕で示される色素からなる第四の有機反射層をスピンコート法で成膜した。プレグルーブ内の膜厚は約３５〜４０ｎｍであり、塗布に用いた溶媒は、第一の有機反射層の場合と同じである。
上記第四反射膜は膜厚５〜１００ｎｍの範囲で反射率４％以上である。
〔化１１〕の成膜後のｓｏｒｅｔ帯に起因する反射極大の位置はλ＝４０５ｎｍである。また、前述のようにレーザ波長には幅があるので、用いる波長における〔化１１〕の反射率を４％以上とする事が好ましい。４％より小さいとトラッキング等に問題を生じる。
【化１１】
2005063518.tif 000013
（式中、中心金属ＭはＶＯ、４個のＲはＣ６Ｈ５−（ＣＦ３）２Ｃ−Ｏ−である。）
以上のようにして第四の有機反射層を形成し、その上に前記と同様にして中間層を設けた。
【００３６】
次に、波長λ＝４０５±３０ｎｍレーザに対応する第五の有機反射層及び第六の有機反射層を、第四の有機反射層と同様にして積層した。
次に、波長λ＝３６５±３０ｎｍレーザに対応する下記〔化１２〕で示される色素からなる第七の有機反射層をスピンコート法で成膜した。プレグルーブ内の膜厚は約３５〜４０ｎｍであり、塗布に用いた溶媒は、第一の有機反射層の場合と同じである。
【化１２】
2005063518.tif 000014
（式中、ＭはＲｕであり、４個のＲはＣＨ３ＣＮ−である。）
第七の有機反射層は膜厚５〜１００ｎｍの範囲で反射率４％以上である。
〔化１２〕の成膜後のｓｏｒｅｔ帯に起因する反射極大の位置はλ＝３６０ｎｍである。また、前述のようにレーザ波長には幅があるので、用いる波長における〔化１２〕の反射率を４％以上とする事が好ましい。４％より小さいとトラッキング等に問題を生じる。
以上のようにして第七の有機反射層を形成し、その上に前記と同様にして中間層を設けた。
【００３７】
次に、波長λ＝３６５±３０ｎｍレーザに対応する第八の有機反射層、第九の有機反射層を、第七の有機反射層と同様にして積層した。
更に、第九の有機反射層上に、スパッタにより第二の層としてＺｎＳ−ＳｉＯ２からなる厚さ約４０ｎｍの層を形成した。
更にその上に、ＵＶ硬化接着剤（大日本インキ化学工業社製、商品名：ＳＤ−３４７）をスピンコート法により２００ｒｐｍで塗布し、３００ｒｐｍから４０００ｒｐｍまで変化させながら全面に接着剤を広げた後、０．０７ｍｍ厚のポリカーボネート樹脂シート（帝人社製、商品名：ピュアエース）からなるカバー層を重ね、紫外線を照射して接着剤を硬化させカバー層を貼り合わせて光記録媒体を作製した。
上記光記録媒体に対し、光ディスク評価装置（波長：３６５ｎｍ、４０５ｎｍ、４４５ｎｍ、ＮＡ：０．８５）を用いて再生を行なったところ、短マーク、長マークとも、変調度が充分大きく、非常に明瞭な信号が得られた。
【００３８】
以上の実施例から、本発明の層構成と記録原理が、複数のレーザ波長対応の多層の有機反射層を有する多層光記録媒体、更には高変調度が確保できる多層光記録媒体の実現に非常に有効であることが確認できた。
【図面の簡単な説明】
【００３９】
【図１】本発明の光記録媒体の層構成の一例を示す要部拡大断面図。
【図２】本発明の光記録媒体（光ディスク）の基板の一例を示す斜視図。
【図３】本発明の光記録媒体の層構成の他の例を示す要部拡大断面図。
【図４】本発明の光記録媒体の製造方法の概略図。
【図５】本発明の光記録媒体（光ディスク）製造のフローチャート。
【図６】本発明の光記録媒体の他の製造方法の概略図。
【図７】実施例９の〔化８〕の反射特性を表す図。
【図８】実施例９の〔化８〕の吸収特性を表す図。
【符号の説明】
【００４０】
１  光ディスク
１ａ  センタ孔
２  透明基板
２ａ  案内溝
２ｂ  プリピット
２ｃ  ランド部
３  第一の有機反射層
４  多層構造
５  粘着シート層
６  紫外線硬化樹脂層
７  第二以降の有機反射層
８  カバー層
９  スタンパ
１０  中間層
２０  複合層
３０  反射層
３１  保護層
４０１  ロール
４０２  透明フィルム
４０２ａ  信号記録面
４０３  スタンパ
４０５  離型紙
４０６  接着フィルム
４０７  ロール
４０８  ロール
４０９  基板
４０９ａ  信号記録面
４１０  ローラ
【図１】
2005063518.tif 000015
【図２】
2005063518.tif 000016
【図３】
2005063518.tif 000017
【図４】
2005063518.tif 000018
【図５】
2005063518.tif 000019
【図６】
2005063518.tif 000020
【図７】
2005063518.tif 000021
【図８】
2005063518.tif 000022